(57)【要約】【課題】円偏光板による光学フィルムに関して、配向膜の作成に供する賦型用金型の寿命を延長させる。【解決手段】直線偏光板５と１／４波長位相差板６との積層による光学フィルム３において１／４波長位相差板６は、透明フィルムによる基材７と、基材７の上に積層された第１の賦型樹脂層９と、賦型処理により第１の賦型樹脂層９の表面に形成された第１の配向膜１３と、第１の配向膜１３の配向規制力により配向して硬化した液晶材料により作成された、透過光に位相差を付与する第１の位相差層１２と、第１の位相差層１２の上に形成された第２の賦型樹脂層８と、賦型処理により第２の賦型樹脂層８の表面に形成された第２の配向膜１１と、第２の配向膜１１の配向規制力により配向して硬化した液晶材料により作成された、透過光に位相差を付与する第２の位相差層１０とを備える。第１及び又は第２の賦型樹脂層９、８には、フッ素系化合物によるレベリング剤が０．１重量％以上、０．４重量％以下添加されている。【選択図】図１
2014134728.tif 000002
【特許請求の範囲】
【請求項１】
直線偏光板と１／４波長位相差板との積層による光学フィルムにおいて、
前記１／４波長位相差板は、
透明フィルムによる基材と、
前記基材の上に積層された第１の賦型樹脂層と、
賦型処理により前記第１の賦型樹脂層の表面に形成された第１の配向膜と、
前記第１の配向膜の配向規制力により配向して硬化した液晶材料により作成された、透過光に位相差を付与する第１の位相差層と、
前記第１の位相差層の上に形成された第２の賦型樹脂層と、
賦型処理により前記第２の賦型樹脂層の表面に形成された第２の配向膜と、
前記第２の配向膜の配向規制力により配向して硬化した液晶材料により作成された、透過光に位相差を付与する第２の位相差層とを備え、
前記第１及び又は第２の賦型樹脂層には、フッ素系化合物によるレベリング剤が０．１重量％以上、０．４重量％以下添加されている
光学フィルム。
【請求項２】
少なくとも前記第１の賦型樹脂層、前記第１の位相差層、前記第２の賦型樹脂層は、
０．１重量％以上、０．４重量％以下の範囲で、前記基材より遠ざかるに従って添加量が増大するように設定されて、前記フッ素系化合物によるレベリング剤が添加された
請求項１に記載の光学フィルム。
【請求項３】
少なくとも前記第１の賦型樹脂層、前記第１の位相差層、前記第２の賦型樹脂層は、
０．１重量％以上、０．４重量％以下の範囲で、前記基材より遠ざかるに従って添加量と膜厚との乗算値が増大するように設定されて、前記フッ素系化合物によるレベリング剤が添加された
請求項１に記載の光学フィルム。
【請求項４】
支持体基材と、
前記支持体基材の上に積層された第１の賦型樹脂層と、
賦型処理により前記第１の賦型樹脂層の表面に形成された第１の配向膜と、
前記第１の配向膜の配向規制力により配向して硬化した液晶材料により作成された、透過光に位相差を付与する第１の位相差層と、
前記第１の位相差層の上に形成された第２の賦型樹脂層と、
賦型処理により前記第２の賦型樹脂層の表面に形成された第２の配向膜と、
前記第２の配向膜の配向規制力により配向して硬化した液晶材料により作成された、透過光に位相差を付与する第２の位相差層とを備え、
少なくとも、前記第１の位相差層、前記第２の賦型樹脂層、前記第２の位相差層が転写層であり、
前記第１及び又は第２の賦型樹脂層には、フッ素系化合物によるレベリング剤が０．１重量％以上、０．４重量％以下添加されている
光学フィルム用転写体。
【請求項５】
少なくとも前記第１の賦型樹脂層、前記第１の位相差層、前記第２の賦型樹脂層は、
０．１重量％以上、０．４重量％以下の範囲で、前記支持体基材より遠ざかるに従って添加量が増大するように設定されて、前記フッ素系化合物によるレベリング剤が添加された
請求項４に記載の光学フィルム用転写体。
【請求項６】
少なくとも前記第１の賦型樹脂層、前記第１の位相差層、前記第２の賦型樹脂層は、
０．１重量％以上、０．４重量％以下の範囲で、前記支持体基材より遠ざかるに従って添加量と膜厚との乗算値が増大するように設定されて、前記フッ素系化合物によるレベリング剤が添加された
請求項５に記載の光学フィルム用転写体。
【請求項７】
直線偏光板に、請求項４、請求項５、請求項６の何れかに記載の光学フィルム用転写体の前記転写層が積層された
光学フィルム。
【請求項８】
請求項１、請求項２、請求項３、請求項７の何れかに記載の光学フィルムを、画像表示パネルのパネル面に配置した
画像表示装置。
【請求項９】
透明フィルムによる基材の上に第１の賦型樹脂層を作成する第１の賦型樹脂層の作成工程と、
賦型処理により前記第１の賦型樹脂層の表面に第１の配向膜を作成する第１の賦型処理工程と、
前記第１の配向膜の配向規制力により配向した液晶材料を硬化させて、透過光に位相差を付与する第１の位相差層を作成する第１の位相差層作成工程と、
前記第１の位相差層の上に第２の賦型樹脂層を作成する第２の賦型樹脂層の作成工程と、
賦型処理により前記第２の賦型樹脂層の表面に第２の配向膜を作成する第２の配向膜作成工程と、
前記第２の配向膜の配向規制力により配向した液晶材料を硬化させて、透過光に位相差を付与する第２の位相差層を作成する第２の位相差層作成工程とを備え、
前記第１の賦型樹脂層の作成工程及び又は前記第２の賦型樹脂層の作成工程は、
フッ素系化合物によるレベリング剤が０．１重量％以上、０．４重量％以下添加されている塗工液を塗布して前記第１の賦型樹脂層及び又は前記第２の賦型樹脂層を作成する
光学フィルムの製造方法。
【請求項１０】
透明フィルムによる支持体基材の上に第１の賦型樹脂層を作成する第１の賦型樹脂層の作成工程と、
賦型処理により前記第１の賦型樹脂層の表面に第１の配向膜を作成する第１の賦型処理工程と、
前記第１の配向膜の配向規制力により配向した液晶材料を硬化させて、透過光に位相差を付与する第１の位相差層を作成する第１の位相差層作成工程と、
前記第１の位相差層の上に第２の賦型樹脂層を作成する第２の賦型樹脂層の作成工程と、
賦型処理により前記第２の賦型樹脂層の表面に第２の配向膜を作成する第２の配向膜作成工程と、
前記第２の配向膜の配向規制力により配向した液晶材料を硬化させて、透過光に位相差を付与する第２の位相差層を作成する第２の位相差層作成工程とを備え、
少なくとも、前記第１の位相差層、前記第２の賦型樹脂層、前記第２の位相差層が転写層であり、
前記第１の賦型樹脂層の作成工程及び又は前記第２の賦型樹脂層の作成工程は、
フッ素系化合物によるレベリング剤が０．１重量％以上、０．４重量％以下添加されている塗工液を塗布して前記第１の賦型樹脂層及び又は前記第２の賦型樹脂層を作成する
光学フィルム用転写体の製造方法。
【発明の詳細な説明】
【技術分野】
【０００１】
本発明は、円偏光板の機能により反射防止を図る光学フィルム、光学フィルム用転写体、画像表示装置、光学フィルムの製造方法及び光学フィルム用転写体の製造方法に関するものである。
【背景技術】
【０００２】
従来、画像表示装置に関して、画像表示パネルのパネル面（視聴者側面）に円偏光板による光学フィルムを配置し、この光学フィルムにより外来光の反射を低減する方法が提案されている。ここでこの光学フィルムは、直線偏光板、１／４波長位相差板により構成され、画像表示パネルのパネル面に向かう外来光を直線偏光板により直線偏光に変換し、続く１／４波長位相差板により円偏光に変換する。ここでこの円偏光による外来光は、画像表示パネルの表面等で反射するものの、この反射の際に偏光面の回転方向が逆転する。その結果、この反射光は、到来時とは逆に、１／４波長位相差板により、直線偏光板で遮光される方向の直線偏光に変換された後、続く直線偏光板により遮光され、その結果、外部への出射が著しく抑制される。
【０００３】
この光学フィルムに関して、特許文献１等には、１／２波長板、１／４波長板を積層して１／４波長位相差板を構成することにより、正の分散特性による液晶材料を使用して１／４波長位相差板を逆分散特性により構成する方法が提案されている。なおここで逆分散特性とは、短波長側ほど透過光における位相差が小さい波長分散特性である。
【０００４】
ところでこの種の１／２波長板、１／４波長板は、配向膜の配向規制力により液晶材料を配向させた状態で、この液晶材料を固化（硬化）させることにより作成することができる。また配向膜は、例えば賦型用金型を使用した賦型処理により、この賦型用金型に作成された微細な凹凸形状を転写して作成することができる。この方法の場合、賦型用金型をロール版により構成して、長尺の透明フィルム材の連続した処理により、円偏光板に係る光学フィルムを効率良く生産することができる。
【０００５】
しかしながらこのような賦型処理により配向膜を作成する場合、生産により賦型用金型が徐々に劣化して配向膜の作成精度が低下し、何れ、賦型用金型が金型寿命を迎えることになる。この配向膜の作成に供する賦型用金型の金型寿命を延ばすことができれば、一段と生産効率を向上することができる。
【先行技術文献】
【特許文献】
【０００６】
【特許文献１】特開平１０−６８８１６号公報
【発明の概要】
【発明が解決しようとする課題】
【０００７】
本発明はこのような状況に鑑みてなされたものであり、円偏光板による光学フィルムに関して、配向膜の作成に供する賦型用金型の寿命を延ばすことができる光学フィルム、光学フィルム用転写体、画像表示装置、光学フィルムの製造方法及び光学フィルム用転写体の製造方法を提供することを目的とする。
【課題を解決するための手段】
【０００８】
本発明者は、上記課題を解決するために鋭意研究を重ね、配向膜にレベリング剤を一定範囲で添加することにより、液晶材料の配向を劣化させないようにして離型性を向上させ、金型の劣化を防止する、との着想に至り、本発明を完成するに至った。
【０００９】
（１）  直線偏光板と１／４波長位相差板との積層による光学フィルムにおいて、
前記１／４波長位相差板は、
透明フィルムによる基材と、
前記基材の上に積層された第１の賦型樹脂層と、
賦型処理により前記第１の賦型樹脂層の表面に形成された第１の配向膜と、
前記第１の配向膜の配向規制力により配向して硬化した液晶材料により作成された、透過光に位相差を付与する第１の位相差層と、
前記第１の位相差層の上に形成された第２の賦型樹脂層と、
賦型処理により前記第２の賦型樹脂層の表面に形成された第２の配向膜と、
前記第２の配向膜の配向規制力により配向して硬化した液晶材料により作成された、透過光に位相差を付与する第２の位相差層とを備え、
前記第１及び又は第２の賦型樹脂層には、フッ素系化合物によるレベリング剤が０．１重量％以上、０．４重量％以下添加されている。
【００１０】
（１）によれば、フッ素系化合物によるレベリング剤が０．１重量％以上、０．４重量％以下添加されていることにより、位相差層における液晶材料の配向を害さないようにして、賦型処理の際の離型性を向上させることができる。
【００１１】
（２）  （１）において、
少なくとも前記第１の賦型樹脂層、前記第１の位相差層、前記第２の賦型樹脂層は、
０．１重量％以上、０．４重量％以下の範囲で、前記基材より遠ざかるに従って添加量が増大するように設定されて、前記フッ素系化合物によるレベリング剤が添加された。
【００１２】
（２）によれば、上層を設ける場合の濡れ性の劣化を有効に回避して順次、各層を作成することができる。
【００１３】
（３）  （１）において、
少なくとも前記第１の賦型樹脂層、前記第１の位相差層、前記第２の賦型樹脂層は、
０．１重量％以上、０．４重量％以下の範囲で、前記基材より遠ざかるに従って添加量と膜厚との乗算値が増大するように設定されて、前記フッ素系化合物によるレベリング剤が添加された。
【００１４】
（３）によれば、各層の厚みにより各層の表面へ偏析するレベリング剤が変化する場合であっても、上層を設ける場合の濡れ性の劣化を有効に回避して順次、各層を作成することができる。
【００１５】
（４）  支持体基材と、
前記支持体基材の上に積層された第１の賦型樹脂層と、
賦型処理により前記第１の賦型樹脂層の表面に形成された第１の配向膜と、
前記第１の配向膜の配向規制力により配向して硬化した液晶材料により作成された、透過光に位相差を付与する第１の位相差層と、
前記第１の位相差層の上に形成された第２の賦型樹脂層と、
賦型処理により前記第２の賦型樹脂層の表面に形成された第２の配向膜と、
前記第２の配向膜の配向規制力により配向して硬化した液晶材料により作成された、透過光に位相差を付与する第２の位相差層とを備え、
少なくとも、前記第１の位相差層、前記第２の賦型樹脂層、前記第２の位相差層が転写層であり、
前記第１及び又は第２の賦型樹脂層には、フッ素系化合物によるレベリング剤が０．１重量％以上、０．４重量％以下添加されている。
【００１６】
（４）によれば、フッ素系化合物によるレベリング剤が０．１重量％以上、０．４重量％以下添加されていることにより、位相差層における液晶材料の配向を害さないようにして、賦型処理の際の離型性を向上させることができる。
【００１７】
（５）  （４）において、
少なくとも前記第１の賦型樹脂層、前記第１の位相差層、前記第２の賦型樹脂層は、
０．１重量％以上、０．４重量％以下の範囲で、前記支持体基材より遠ざかるに従って添加量が増大するように設定されて、前記フッ素系化合物によるレベリング剤が添加された。
【００１８】
（５）によれば、上層を設ける場合の濡れ性の劣化を有効に回避して順次、各層を作成することができる。
【００１９】
（６）  （４）において、
少なくとも前記第１の賦型樹脂層、前記第１の位相差層、前記第２の賦型樹脂層は、
０．１重量％以上、０．４重量％以下の範囲で、前記支持体基材より遠ざかるに従って添加量と膜厚のとの乗算値が増大するように設定されて、前記フッ素系化合物によるレベリング剤が添加された。
【００２０】
（６）によれば、各層の厚みにより各層の表面へ偏析するレベリング剤が変化する場合であっても、上層を設ける場合の濡れ性の劣化を有効に回避して順次、各層を作成することができる。
【００２１】
（７）  直線偏光板に、（４）、（５）、（６）の何れかに記載の光学フィルム用転写体の前記転写層が積層された光学フィルム。
【００２２】
（７）によれば、転写法により作成する光学フィルムに適用して、位相差層における液晶材料の配向を害さないようにして、賦型処理の際の離型性を向上させることができる。
【００２３】
（８）  （１）、（２）、（３）、（７）の何れかに記載の光学フィルムを、画像表示パネルのパネル面に配置した画像表示装置。
【００２４】
（８）によれば、円偏光板の機能により反射防止を図る画像表示装置に適用して、この円偏光板にかかる位相差層における液晶材料の配向を害さないようにして、賦型処理の際の離型性を向上させることができる。
【００２５】
（９）  透明フィルムによる基材の上に第１の賦型樹脂層を作成する第１の賦型樹脂層の作成工程と、
賦型処理により前記第１の賦型樹脂層の表面に第１の配向膜を作成する第１の賦型処理工程と、
前記第１の配向膜の配向規制力により配向した液晶材料を硬化させて、透過光に位相差を付与する第１の位相差層を作成する第１の位相差層作成工程と、
前記第１の位相差層の上に第２の賦型樹脂層を作成する第２の賦型樹脂層の作成工程と、
賦型処理により前記第２の賦型樹脂層の表面に第２の配向膜を作成する第２の配向膜作成工程と、
前記第２の配向膜の配向規制力により配向した液晶材料を硬化させて、透過光に位相差を付与する第２の位相差層を作成する第２の位相差層作成工程とを備え、
前記第１の賦型樹脂層の作成工程及び又は前記第２の賦型樹脂層の作成工程は、
フッ素系化合物によるレベリング剤が０．１重量％以上、０．４重量％以下添加されている塗工液を塗布して前記第１の賦型樹脂層及び又は前記第２の賦型樹脂層を作成する。
【００２６】
（９）によれば、フッ素系化合物によるレベリング剤が０．１重量％以上、０．４重量％以下添加されていることにより、位相差層における液晶材料の配向を害さないようにして、賦型処理の際の離型性を向上させることができる。
【００２７】
（１０）  透明フィルムによる支持体基材の上に第１の賦型樹脂層を作成する第１の賦型樹脂層の作成工程と、
賦型処理により前記第１の賦型樹脂層の表面に第１の配向膜を作成する第１の賦型処理工程と、
前記第１の配向膜の配向規制力により配向した液晶材料を硬化させて、透過光に位相差を付与する第１の位相差層を作成する第１の位相差層作成工程と、
前記第１の位相差層の上に第２の賦型樹脂層を作成する第２の賦型樹脂層の作成工程と、
賦型処理により前記第２の賦型樹脂層の表面に第２の配向膜を作成する第２の配向膜作成工程と、
前記第２の配向膜の配向規制力により配向した液晶材料を硬化させて、透過光に位相差を付与する第２の位相差層を作成する第２の位相差層作成工程とを備え、
少なくとも、前記第１の位相差層、前記第２の賦型樹脂層、前記第２の位相差層が転写層であり、
前記第１の賦型樹脂層の作成工程及び又は前記第２の賦型樹脂層の作成工程は、
フッ素系化合物によるレベリング剤が０．１重量％以上、０．４重量％以下添加されている塗工液を塗布して前記第１の賦型樹脂層及び又は前記第２の賦型樹脂層を作成する。
【００２８】
（１０）によれば、転写法にかかる光学フィルム用転写体に関して、フッ素系化合物によるレベリング剤が０．１重量％以上、０．４重量％以下添加されていることにより、位相差層における液晶材料の配向を害さないようにして、賦型処理の際の離型性を向上させることができる。
【発明の効果】
【００２９】
本発明は、円偏光板による光学フィルムに関して、配向膜の作成に供する賦型用金型の寿命を延長することができる。
【図面の簡単な説明】
【００３０】
【図１】本発明の第１実施形態に係る画像表示装置を示す図である。
【図２】図１の画像表示装置に設けられる光学フィルムの説明に供する図である。
【図３】図１の画像表示装置に係る光学フィルムの製造工程を示す図である。
【図４】図３の続きを示す図である。
【図５】レベリング剤の添加の説明に供する図表である。
【図６】本発明の第２実施形態に係る画像表示装置を示す図である。
【図７】図６の画像表示装置に設けられる光学フィルムに適用される転写フィルムを示す図である。
【発明を実施するための形態】
【００３１】
〔第１実施形態〕
図１は、本発明の第１実施形態に係る画像表示装置を示す図である。この画像表示装置１は、画像表示パネル２のパネル面（視聴者側面）に、光学フィルム３が配置される。画像表示パネル２は、例えば可撓性を有するシート形状による有機ＥＬパネルであり、所望のカラー画像を表示する。なお画像表示パネル２にあっては、シート形状による有機ＥＬパネルに限らず、板形状による有機ＥＬパネル、液晶表示パネル等、種々の画像表示パネルを広く適用することができる。
【００３２】
光学フィルム３は、円偏光板の機能により画像表示パネル２に到来する外来光の反射を抑圧する光学フィルムである。このため光学フィルム３は、直線偏光板５、１／４波長位相差板６を積層して構成される。光学フィルム３は、図示しないセパレータフィルムを剥離して感圧接着剤による粘着層４を露出させた後、この粘着層４により、画像表示パネル２のパネル面に貼り付けられて保持される。
【００３３】
１／４波長位相差板６は、透過光に１／４波長分の位相差を付与して１／４位相差板として機能する位相差層１０（以下、１／４波長板用位相差層と呼ぶ）と、透過光に１／２波長分の位相差を付与して１／２位相差板として機能する位相差層１２（以下、１／２波長板用位相差層と呼ぶ）との積層体により構成される。これにより１／４波長位相差板６は、カラー画像の表示に供する広い波長帯域で逆分散特性を確保し、光学フィルム３は、広い波長帯域で十分に外来光の反射を抑圧する。
【００３４】
これらにより画像表示装置１では、画像表示パネル２の表示画面側より、順次、１／４波長板用位相差層１０、１／２波長板用位相差層１２、直線偏光板５が配置される。また図２に示すように、矢印により示す直線偏光板５の透過軸に対して、１／２波長板用位相差層１２、１／４波長板用位相差層１０の遅相軸（それぞれ矢印により示す）が、それぞれ反時計回りに１５度、７５度の角度を成すように配置される。
【００３５】
より具体的に、１／４波長板用位相差層１０は、面内位相差（Ｒｅ）が１２５ｎｍ以上、１５０ｎｍ以下により作成され、１／２波長板用位相差層１２は面内位相差（Ｒｅ）が２３５ｎｍ以上、２８５ｎｍ以下により作成される。これにより光学フィルム３は、直線偏光板５側より入射する可視光域波長域（４５０〜７５０ｎｍ）の透過光を、楕円率０．８以上の円偏光により出射する。
【００３６】
１／４波長位相差板６は、直線偏光板５側から順に、１／２波長板用賦型樹脂層９、１／２波長板用配向膜１３、１／２波長板用位相差層１２が、順次基材７上に設けられる。ここで基材７は、透明フィルム材である例えばＴＡＣ（トリアセチルセルロース）フィルムにより構成される。
【００３７】
１／２波長板用賦型樹脂層９は、微細な凹凸形状の賦型に供する賦型樹脂層であり、この実施形態ではこの賦型用樹脂に紫外線硬化性樹脂が適用される。なおこの紫外線硬化性樹脂については、例えばアクリル系等、賦型処理に供する各種の樹脂を広く適用することができる。１／２波長板用賦型樹脂層９は、賦型処理により表面に微細な凹凸形状が形成され、１／２波長位相差板６は、この１／４波長板用賦型樹脂層９の表面形状により１／２波長板用配向膜１３が形成される。
【００３８】
１／２波長板用位相差層１２は、屈折率異方性を保持した状態で固化（硬化）された液晶材料により形成され、１／４波長位相差板６は、この液晶材料を１／４波長板用配向膜１１の配向規制力により配向させる。１／２波長板用位相差層１２は、例えばアクリル系等の重合性液晶材料が適用される。
【００３９】
また続いて１／４波長位相差板６は、１／４波長板用賦型樹脂層８、１／４波長板用配向膜１１、１／４波長板用位相差層１０が設けられる。１／４波長板用賦型樹脂層８は、微細な凹凸形状の賦型に供する賦型樹脂層であり、この実施形態ではこの賦型用樹脂に紫外線硬化性樹脂が適用される。なお、この紫外線硬化性樹脂については、例えばアクリル系等、賦型処理に供する各種の樹脂を広く適用することができる。１／４波長板用賦型樹脂層８は、賦型処理により表面に微細な凹凸形状が形成され、１／４波長位相差板６は、この１／４波長板用賦型樹脂層８の表面形状により１／４波長板用配向膜１１が形成される。
【００４０】
１／４波長板用位相差層１０は、屈折率異方性を保持した状態で固化（硬化）された液晶材料により形成され、１／４波長位相差板６は、この液晶材料を１／４波長板用配向膜１１の配向規制力により配向させる。１／４波長板用位相差層１０は、例えばアクリル系等の重合性液晶材料が適用される。
【００４１】
ここでこれら１／２波長板用配向膜１３及び１／４波長板用配向膜１１に係る微細な凹凸形状は、一方向に延長するライン状（線）の凹凸形状により形成され、この一方向に延長する方向が直線偏光板５の透過軸に対して、それぞれ反時計回りに１５度、７５度の角度を成す方向となるように作成される。
【００４２】
直線偏光板５は、ＴＡＣ等の透明フィルムからなる基材１５の下面側が鹸化処理された後、光学機能層１６が配置されて作成される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００４３】
光学機能層１６は、直線偏光板としての光学的機能を担う部位であり、例えばポリビニルアルコール（ＰＶＡ）によるフィルム材に、ヨウ素化合物分子を吸着配向させて作製される。
【００４４】
光学フィルム３は、１／４波長位相差板６において、基材７の直線偏光板５側面が鹸化処理された後、光学機能層１６と貼り合わされて作成される。
【００４５】
〔製造工程〕
光学フィルム３は、直線偏光板５の製造工程において、直線偏光板５が作成される。また１／４波長位相差板６の製造工程において、１／４波長位相差板６が作成される。光学フィルム３は、これら光学フィルム３及び１／４波長位相差板６が一体化されて作成される。また画像表示装置１のアッセンブリ工程において、画像表示パネル２のパネル面に貼り付けられる。
【００４６】
図３及び図４は、この１／４波長位相差板６の製造工程を示す略線図である。この製造工程２０は、基材７を供給リール２１から引き出し、ダイ２２により１／２波長板用賦型樹脂層９に係る紫外線硬化性樹脂の塗布液を塗布する。製造工程２０は、この紫外線硬化性樹脂が塗布された基材７を図示しない加熱乾燥工程に搬送し、ここで塗付液に含まれる揮発成分を揮発させて乾燥させることにより１／２波長板用賦型樹脂層９の材料層を作成する。
【００４７】
この製造工程２０において、ロール版２３は、１／２波長板用配向膜１３に係る微細凹凸形状が周側面に形成された賦型用金型である。製造工程２０は、加圧ローラ２４によりロール版２３に基材７を押圧し、高圧水銀燈からなる紫外線照射装置２５による紫外線の照射により基材７の紫外線硬化性樹脂を硬化させる。これにより製造工程２０は、ロール版２３の周側面に形成された凹凸形状を基材７に転写する。これにより製造工程２０は、１／２波長板用賦型樹脂層９及び１／２波長板用配向膜１３を作成する。
【００４８】
この製造工程２０は、その後、剥離ローラ２６によりロール版２３から硬化した紫外線硬化性樹脂と共に基材７を剥離し、ダイ２９により１／２波長板用位相差層１２に係る液晶材料を塗布する。製造工程２０は、この液晶材料が塗布された基材７を図示しない加熱乾燥工程に搬送し、ここで塗付液に含まれる揮発成分を揮発させて乾燥させる。またその後、紫外線照射装置２７による紫外線の照射により液晶材料を硬化させ、これにより１／２波長板用位相差層１２を作成する。この製造工程２０は、巻き取りリール２８に基材７を巻き取り、この一連の処理により基材７の上に、１／２波長板用賦型樹脂層９、１／２波長板用配向膜１３、１／２波長板用位相差層１２を作成する。
【００４９】
続いて図４に示すように、製造工程３０において、巻き取りリール２８から１／２波長板用賦型樹脂層９、１／２波長板用配向膜１３、１／２波長板用位相差層１２を作成してなる基材７を引き出し、ダイ３２により１／４波長板用賦型樹脂層８に係る紫外線硬化性樹脂の塗布液を塗布する。製造工程３０は、この紫外線硬化性樹脂が塗布された基材７を図示しない加熱乾燥工程に搬送し、ここで塗付液に含まれる揮発成分を揮発させて乾燥させることにより１／４波長板用賦型樹脂層８の材料層を作成する。
【００５０】
ロール版３３は、１／４波長板用配向膜１１に係る微細凹凸形状が周側面に形成された賦型用金型である。製造工程３０は、紫外線硬化性樹脂が塗布された基材７を加圧ローラ３４によりロール版３３に押圧し、高圧水銀燈からなる紫外線照射装置３５による紫外線の照射により紫外線硬化性樹脂を硬化させる。これにより製造工程３０は、ロール版３３の周側面に形成された凹凸形状を転写し、１／４波長板用賦型樹脂層８、１／４波長板用配向膜１１を作成する。
【００５１】
その後、この製造工程３０は、剥離ローラ３６により硬化した紫外線硬化性樹脂と共に基材７をロール版３３から剥離し、ダイ３９により１／４波長板用位相差層１０に係る液晶材料を塗布する。製造工程３０は、この液晶材料を塗布した基材７を図示しない加熱乾燥工程に搬送し、ここで塗付液に含まれる揮発成分を揮発させて乾燥させる。またその後、紫外線照射装置３７による紫外線の照射により液晶材料を硬化させ、これにより１／４波長板用位相差層１０を作成する。
【００５２】
この工程３０の一連の処理により、基材７に形成された１／２波長板用賦型樹脂層９、１／２波長板用配向膜１３、１／２波長板用位相差層１２の上に、さらに１／４波長板用賦型樹脂層８、１／４波長板用配向膜１１、１／４波長板用位相差層１０が順次作成されて１／４波長位相差板６が作成され、巻き取りリール３８に巻き取られる。
【００５３】
〔賦型用金型の寿命〕
ところで製造工程２０、３０は、周側面に微細な凹凸形状が形成されたロール版２３、３３を使用した賦型処理により、１／２波長板用賦型樹脂層９及び１／４波長板用賦型樹脂層８の表面に微細な凹凸形状を転写して１／２波長板用配向膜１３、１／４波長板用配向膜１１をそれぞれ作成する。このロール版２３、３３は、長期の使用により、表面の微細形状が損なわれ、１／２波長板用賦型樹脂層９及び１／４波長板用賦型樹脂層８の表面に十分に微細形状を転写することが困難になり、その結果、寿命を迎えることになる。なおこのように十分に微細形状を転写できない場合、１／２波長板用配向膜１３、１／４波長板用配向膜１１は、十分に１／２波長板用位相差層１２及び１／４波長板用位相差層１０に係る液晶材料を配向させることが困難になり、その結果、１／２波長板用位相差層１２及び１／４波長板用位相差層１０の光学特性が劣化することになる。
【００５４】
このようなロール版２３、３３の劣化は、いわゆる離型音（剥離ローラ２６、３６によりロール版２３、３３から基材７を剥離する際に発生する音）が大きいと著しく、これによりロール版２３、３３から硬化した賦型用樹脂を引き剥がす際の離型性を向上することができれば、ロール版２３、３３を長寿命化することができる。
【００５５】
そこでこの実施形態では、１／２波長板用賦型樹脂層９及び１／４波長板用賦型樹脂層８の塗布液へのレベリング剤の添加により１／２波長板用賦型樹脂層９及び１／４波長板用賦型樹脂層８の離型性を向上し、金型寿命を延長する。ここでこのように１／２波長板用賦型樹脂層９及び１／４波長板用賦型樹脂層８の塗布液に添加したレベリング剤は、ロール版２３、３３による賦型処理前の加熱乾燥工程において、１／２波長板用賦型樹脂層９及び１／４波長板用賦型樹脂層８の表面に偏析する（いわゆるブリードアウトである）。その結果、この表面に偏析したレベリング剤が離型剤として機能してロール版２３、３３からの離型性を向上する。
【００５６】
また種々に検討した結果、このレベリング剤にあっては、フッ素系化合物によるレベリング剤が適していることが判明し、これによりこの実施形態ではフッ素系化合物によるレベリング剤を適用して金型寿命を延長させる。より具体的に、加熱乾燥後も塗布膜に残留することを考慮して、沸点が３００℃以下のフッ素含有アルコール、フッ素含有エーテル、フッ素含有エステルであれば種々のフッ素系化合物によるレベリング剤を適用することができる。なおフッ素含有アルコールの具体例として、１Ｈ，１Ｈ−ペンタフルオロプロパノール、１Ｈ,１Ｈ-ヘプタフルオロブタノール、４，４，５，５，５−ペンタフルオロ−１−ペンタノール、２−（パーフルオロブチル）エタノール等が挙げられる。
【００５７】
またフッ素含有エーテルの例として、２，２，２−トリフルオロエチルメチルエーテル、２，２，３，３，３−ペンタフルオロプロピルメチルエーテル、２，２，３，３，３−ペンタフルオロプロピルジフルオロメチルエーテル、２，２，３，３，３−ペンタフルオロプロピル−１，１，２，２−テトラフルオロエチルエーテル、１，１，２，２−テトラフルオロエチルメチルエーテル等が挙げられる。またさらにフッ素含有エステルの例として、エチルトリフルオロアセテート、メチルパーフルオロプロピオネート、エチルパーフルオロプロピオネート、メチルパーフルオロブチレート、エチルパーフルオロブチレート、メチルジフルオロアセテート、エチルジフルオロアセテート、エチル５Ｈ−オクタフルオロペンタノエート、エチル７Ｈ−ドデカフルオロペンタノエート等が挙げられる。
【００５８】
しかしながらこのようなレベリング剤の添加にあっては、一定量以上添加しないと効果を奏し得なことは勿論ではあるものの、添加量が多すぎると、その上層に形成される位相差層において液晶材料の配向性が劣化する。図５はこのレベリング剤の添加量の検討結果を示す図表である。この検討結果は、膜厚２μｍにより賦型樹脂層を作成して賦型処理により配向膜を作成し、その上に膜厚２μｍにより位相差層を作成した結果である。ここで添加量は、賦型樹脂層の固形成分における重量％であり、以下、同様である。この検討結果によれば、何らレベリング剤を添加しない場合には、「大」により示すように、剥離音が大きく、これにより賦型用金型の劣化が著しいことが判った。しかしながらレベリング剤を０．１重量％以上添加すると、「無」により示すように、ほぼ聞き取ることができない程度に剥離音が小さくなり、これにより賦型用金型の剥離時の劣化が十分に抑圧されることが確認された。
【００５９】
これに対して液晶材料の配向性は、０．５０重量％以上添加すると、劣化することが判った。なおこの図５において、「○」は、何ら位相差層における液晶材料の配向劣化を確認できない場合であり、「△」は、この配向劣化が確認されたことを示すものである。この配向性の劣化は、いわゆる黒輝度により判定したものである。より具体的には、クロスニコル配置による直線偏光板により試験対象を挟持し、消光位に設定した際の透過光量により判定した。ここで十分に液晶材料が揃って配向している場合には、消光位において、十分に透過光量が小さくなる。しかしながら液晶材料の配向が乱れている場合には、その分、消光位における透過光量が増大することになり、これによりこの透過光量により位相差層における液晶の配向性を判断することができる。
【００６０】
これによりこの実施形態では、１／２波長板用賦型樹脂層９及び１／４波長板用賦型樹脂層８におけるフッ素系化合物によるレベリング剤の添加量を０．１重量％以上、０．４重量％以下に設定し、その上層の位相差層における液晶の配向性を十分に確保しながら、ロール版２３、３３の寿命を延長させる。
【００６１】
しかしながらこのように１／２波長板用賦型樹脂層９及び１／４波長板用賦型樹脂層８におけるフッ素系化合物によるレベリング剤を添加する場合、表面に偏析するレベリング剤により、位相差層の塗工液を塗布する際の濡れ性が劣化し、甚だしい場合には塗工液が１／２波長板用賦型樹脂層９及び１／４波長板用賦型樹脂層８の表面ではじかれてしなうことになる。
【００６２】
そこでこの実施の形態では、１／２波長板用賦型樹脂層９及び１／４波長板用賦型樹脂層８の上層である１／２波長板用位相差層１２及び１／４波長板用位相差層１０においても、レベリング剤を添加し、これにより１／２波長板用賦型樹脂層９及び１／４波長板用賦型樹脂層８に対する濡れ性を向上し、十分にこれら１／２波長板用賦型樹脂層９及び１／４波長板用賦型樹脂層８の塗工液を塗布できるようにする。
【００６３】
ここでこのように１／２波長板用賦型樹脂層９及び１／４波長板用賦型樹脂層８にレベリング剤を塗布して濡れ性を確保する場合にあっても、加熱乾燥工程により、添加したレベリング剤が１／２波長板用賦型樹脂層９及び１／４波長板用賦型樹脂層８の表面に偏析することになる（ブリードアウト）。その結果、基材７からの第２層目である１／２波長板用賦型樹脂層９において、第３層目である１／４波長板用賦型樹脂層８の塗工液を塗布する際の濡れ性が問題となる。
【００６４】
そこでこの実施形態では、添加量を０．１重量％以上、０．４重量％以下の範囲で、基材７から上層に向かうに従って徐々にレベリング剤の添加量を増大させる。すなわち基材７から第１層目である１／２波長板用賦型樹脂層９については、０．１重量％によりレベリング剤を添加する。また続く第２層目である１／２波長板用位相差層１２については、０．１重量％以上、０．１重量％以下によりレベリング剤を添加する。また続く第３層目である１／４波長板用賦型樹脂層８については、０．２重量％以上、０．２５重量％以下によりレベリング剤を添加する。また最上層の１／４波長板用位相差層１０については、０．３５重量％によりレベリング剤を添加する。なおレベリング剤は、全て層に同一のものを適用する。
【００６５】
なお各層の表面に偏析するレベリング剤の量は、レベリング剤を添加して作成する各層の厚みに比例することになる。因みに、この実施の形態において、１／４波長板用位相差層１０は厚み１μｍにより作成され、その他の１／２波長板用賦型樹脂層９、１／２波長板用位相差層１２、１／４波長板用賦型樹脂層８は、厚み２μｍにより作成される。また最上層の１／４波長板用位相差層１０にあっては、その上層との濡れ性を考慮する必要が無い。これにより少なくとも基材７から第３層までについて、添加量と膜厚との乗算値が徐々に増大するように設定して、十分な濡れ性、十分な配向性を確保しつつ、賦型用金型の寿命を確保することができる。
【００６６】
以上の構成によれば、第１及び第２の賦型樹脂層である１／２波長板用賦型樹脂層９及び１／４波長板用賦型樹脂層８について、フッ素系化合物によるレベリング剤を０．１重量％以上、０．４重量％以下添加することにより、１／２波長板用賦型樹脂層９及び１／４波長板用賦型樹脂層８の上層の位相差層について、十分に液晶材料の配向性を確保して、かつ賦型用金型の寿命を延長することができる。
【００６７】
また第１の賦型樹脂層である１／２波長板用賦型樹脂層９、第１の位相差層である１／２波長板用位相差層１２、第２の賦型樹脂層である１／４波長板用賦型樹脂層８について、０．１重量％以上、０．４重量％以下の範囲で、基材７より遠ざかるに従って添加量が増大するように設定されてフッ素系化合物によるレベリング剤を添加することにより、さらには０．１重量％以上、０．４重量％以下の範囲で、基材７より遠ざかるに従って添加量と膜厚のとの乗算値が増大するように設定してフッ素系化合物によるレベリング剤を添加することにより、各層の成膜時における濡れ性、液晶材料の配向性を十分に確保して、賦型用金型の寿命を延長することができる。
【００６８】
〔第２実施形態〕
図６は、図１との対比により本発明の第２実施形態に係る画像表示装置を示す図である。この画像表示装置４１において、図１について上述した画像表示装置１と同一の構成は対応する符号を付して示し、重複した説明は省略する。この画像表示装置４１は、光学フィルム３に代えて、光学フィルム４３が配置される。また光学フィルム４３は、粘着層４４を介して直線偏光板５と１／４波長位相差板４６が一体化して作成され、この一体化の処理に、転写法が適用される。粘着層４４は、この転写法において、転写層と被転写基材とを接着するための層である。転写層の材料と被転写基材の材料に応じて、両者に密着性の高い材料が適用される。なお粘着層４４は、紫外線硬化性樹脂を使用してもよく、この場合は、光学フィルムの厚みを一段と薄くすることができる。
【００６９】
ここで、転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００７０】
この実施形態では、直線偏光板５に、１／４波長位相差板４６に係る層構成を転写法により積層することにより、被転写基材は、直線偏光板５であり、転写に供する層（転写層）は、１／２波長板用位相差層１２、１／２波長板用配向膜１３、１／４波長板用位相差層１０、１／４波長板用配向膜１１、１／４波長板用賦型樹脂層８の積層体である。
【００７１】
図７は、この転写体である転写フィルム５０の構成を示す図である。転写フィルム５０は、支持体基材５１上に、順次、１／４波長位相差板４６に係る１／４波長板用賦型樹脂層８、１／４波長板用配向膜１１、１／４波長板用位相差層１０、１／２波長板用賦型樹脂層９、１／２波長板用配向膜１３、１／２波長板用位相差層１２が設けられる。
【００７２】
ここで支持体基材５１は、転写に供する層（転写層）を剥離可能に担持し、転写層を被転写基材上に接着、積層した後は、適宜時機に剥離、除去に供される基材である。この実施形態では、透明フィルム材であるＰＥＴ（Polyethylene  terephthalate）フィルムが適用され、これにより転写フィルム５０は、光学特性を検査可能に構成される。なおＰＥＴフィルムは、コロナ処理され、これにより後述する離型層との間の密着力を適切に設定する。なお支持体基材５１は、全体の形状をシート形状としても良い。また支持体基材５１は、ポリエチレンテレフタレート、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。なお支持体基材５１の厚みは、２０〜１００μｍである。なお転写層との剥離性が不十分な場合は、支持体基材５１には、転写層側に、剥離を促進する離型層を設ける。
【００７３】
離型層は、相対的に、支持体基材５１との密着性は高く（剥離性は低く）、転写層との密着性は低い（剥離性は高い）材料を適用することができる。この実施形態では、転写層の最下層が紫外線硬化性樹脂による１／４波長板用賦型樹脂層８であることにより、上述の支持体基材５１に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。この実施形態では、上述したＰＥＴフィルムによる支持体基材５１上に、メラミン樹脂による離型層を設け、離型層の上に設ける紫外線硬化性樹脂の塗布液に対する濡れ性を確保する。
【００７４】
なお、このようにコロナ処理したＰＥＴフィルムにメラミン樹脂による離型層を設ける代わりに、何ら表面処理してないＰＥＴフィルムを支持体基材に適用して離型層を省略してもよい。またこれに代えていわゆるノンソルと呼ばれる浸透層を設けていないＴＡＣフィルムを支持体基材に適用して、離型層を省略してもよい。このようにすると構成を簡略化することができる。因みに、離型層による剥離性が不十分な場合、支持体基材５１と離型層との間に、剥離層を設け、この剥離層により離型層による剥離性を補うようにしてもよい。
【００７５】
１／４波長位相差板４６は、第１実施形態について上述した光学フィルム３と同様にして、この支持体基材５１の上に、紫外線硬化性樹脂の塗布液を塗布して乾燥、賦型処理することにより１／４波長板用賦型樹脂層８、１／４波長板用配向膜１１が作成される。また続いて１／４波長板用位相差層１０が作成された後、紫外線硬化性樹脂の塗布液を塗布して乾燥、賦型処理することにより１／２波長板用賦型樹脂層９、１／２波長板用配向膜１３が作成され、続いて１／２波長板用位相差層１２が作成される。
【００７６】
これによりこの実施形態においても、１／４波長板用賦型樹脂層８、１／４波長板用位相差層１０、１／２波長板用賦型樹脂層９、１／２波長板用位相差層１２の塗布液に、０．１重量％以上、０．４重量％以下によりフッ素系化合物によるレベリング剤を添加する。
【００７７】
またさらに、支持体基材５１から３層目までは、支持体基材５１より遠ざかるに従って添加量が増大するように、より具体的には、支持体基材５１より遠ざかるに従って添加量と膜厚のとの乗算値が増大するように設定してフッ素系化合物によるレベリング剤を添加する。
【００７８】
ここで１／４波長板用賦型樹脂層８、１／２波長板用賦型樹脂層９、１／２波長板用位相差層１２は、それぞれ膜厚２μｍにより作成され、１／４波長板用位相差層１０は膜厚１μｍにより作成される。１／４波長位相差板４６は、支持体基材５１からの第１層目である１／４波長板用賦型樹脂層８が添加量０．１重量％に設定され、続く１／４波長板用位相差層１０が添加量０．３重量％に設定される。また続く１／２波長板用賦型樹脂層９が添加量０．２重量％以上、０．２５重量％以下に設定され、続く１／２波長板用位相差層１２が添加量０．１５重量％に設定される。
【００７９】
さらに転写フィルム５０は、転写層の上に、粘着層５７、セパレータフィルム５３が設けられる。
【００８０】
ここで粘着層５７は、転写層と被転写基材とを接着するための層である。転写層の材料と被転写基材の材料に応じて、両者に密着性の高い材料が適用される。この実施形態では、アセチルセルロース（酢酸纖維素）、ニトロセルロース（硝酸纖維素又は硝化綿）、セルロースアセテートプロピオネート等のセルロース（纖維素）系樹脂、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂、ウレタン樹脂、ポリエステル樹脂、塩化ビニル−酢酸ビニル共重合体、アイオノマー、天然又は合成ゴム等の材料が用いられる。接着剤層の厚みは、１〜３０μｍ程度である。なお、粘着層５７は、紫外線硬化性樹脂を使用してもよく、この場合は、光学フィルムの厚みを一段と薄くすることができる。
【００８１】
セパレータフィルム５３は、粘着層５７の表面を離型可能に被覆する離型シートである。セパレータフィルム５３は、粘着層５７が露出して不要な物品と不要な接着をすることを防止するために設けられ、転写の直前に剥離除去される。
【００８２】
光学フィルム４３は、セパレータフィルム５３を剥離して粘着層５７を露出させ、この粘着層５７により直線偏光板５と転写フィルム５０の転写層が積層、一体化された後、支持体基材５１を剥離して作成される。
【００８３】
この実施形態では、転写体においても、第１及び第２の賦型樹脂層である１／４波長板用賦型樹脂層８及び１／２波長板用賦型樹脂層９について、フッ素系化合物によるレベリング剤を０．１重量％以上、０．４重量％以下添加することにより、十分に液晶材料の配向性を確保して、かつ賦型用金型の寿命を延長することができる。
【００８４】
また第１の賦型樹脂層である１／４波長板用賦型樹脂層８、第１の位相差層である１／４波長板用位相差層１０、第２の賦型樹脂層である１／２波長板用賦型樹脂層９について、０．１重量％以上、０．４重量％以下の範囲で、支持体基材５１より遠ざかるに従って添加量が増大するように設定されてフッ素系化合物によるレベリング剤を添加することにより、さらには０．１重量％以上、０．４重量％以下の範囲で、支持体基材５１より遠ざかるに従って添加量と膜厚のとの乗算値が増大するように設定してフッ素系化合物によるレベリング剤を添加することにより、各層の成膜時における濡れ性、液晶材料の配向性を十分に確保して、賦型用金型の寿命を延長することができる。
【００８５】
〔他の実施形態〕
以上、本発明の実施に好適な具体的な構成を詳述したが、本発明は、本発明の趣旨を逸脱しない範囲で、上述の実施形態を種々に組み合わることができ、上述の実施形態の構成を種々に変更することができる。
【００８６】
すなわち上述の実施形態は、１／２波長板用賦型樹脂層９及び１／４波長板用賦型樹脂層８の双方に、フッ素系化合物によるレベリング剤を０．１重量％以上、０．４重量％以下添加する場合について述べたが、本発明はこれに限らず、何れか１方の賦型用金型の寿命が必要上十分な場合には、１／２波長板用賦型樹脂層９及び１／４波長板用賦型樹脂層８の一方にのみレベリング剤を添加するようにしてもよい。
【００８７】
また上述の第１実施形態では、基材７側で１／４波長位相差板６と直線偏光板５とを一体化する場合について述べたが、本発明はこれに限らず、基材７とは逆側面で、１／４波長位相差板６と直線偏光板５とを一体化する場合にも広く適用することができる。なおこの場合、基材に対する賦型樹脂層、位相差層の作成順序を、第１実施形態より変更することが必要になる。
【００８８】
また上述の第２実施形態では、１／４波長板用賦型樹脂層８、１／４波長板用位相差層１０、１／２波長板用賦型樹脂層９、１／２波長板用位相差層１２により転写層を構成する場合について述べたが、本発明はこれに限らず、１／４波長板用賦型樹脂層８を支持体基材側の構成として、１／４波長板用位相差層１０、１／２波長板用賦型樹脂層９、１／２波長板用位相差層１２により転写層を構成する場合にも広く適用することができる。
【００８９】
また上述の実施形態では、ロール版により賦型処理する場合について述べたが、本発明はこれに限らず、平板により賦型処理する場合にも広く適用することができる。
【符号の説明】
【００９０】
１、４１  画像表示装置
２  画像表示パネル
３、４３  光学フィルム
４、４４、５７  粘着層
５  直線偏光板
６、４６  １／４波長位相差板
７、１５  基材
８  １／４波長板用賦型樹脂層
９  １／２波長板用賦型樹脂層
１０  １／４波長板用位相差層
１１  １／４波長板用配向膜
１２  １／２波長板用位相差層
１３  １／２  波長板用配向膜
１６  光学機能層
２０、３０  製造工程
２１  供給リール
２２、２９、３２、３９  ダイ
２３、３３  ロール版
２４、３４  加圧ローラ
２５、２７、３５、３７  紫外線照射装置
２６、３６  剥離ローラ
２８、３８  リール
５０  転写フィルム
５１  支持体基材
５３  セパレータフィルム
【図１】
2014134728.tif 000003
【図２】
2014134728.tif 000004
【図３】
2014134728.tif 000005
【図４】
2014134728.tif 000006
【図５】
2014134728.tif 000007
【図６】
2014134728.tif 000008
【図７】
2014134728.tif 000009